ЖИДКОЕ МОЮЩЕЕ СРЕДСТВО ДЛЯ ОЧИСТКИ МЕТАЛЛОПРОКАТА
LIQUID DETERGENT FOR CLEANING ROLLED METAL PRODUCTS

Изобретение относится к составам моющих средств и может быть использовано в металлургии для очистки металлопроката.
Известны составы для очистки металлопроката, представляющие собой сыпучие порошки (RU 2239651 C1 и RU 2289614 C1).
Но в настоящее время на металлургических комбинатах в целях безопасности и удобства в применении стали востребованы жидкие моющие средства.
Жидкий моющий состав описан в патенте RU 2277582 C1 (вариант 2) и имеет следующий состав:
Каустическая сода
(в пересчете на сухое вещество)
30-40
Тринатрийфосфат
8-10
Соль Грахама
4-10
Бероль ЛФДжи 61
0,5-1/0
Вода
до 100
Но данный состав имеет следующие недостатки:
- недостаточная экологичность из-за наличия в составе компонентов, содержащих вредные для окружающей среды фосфаты, которые при попадании в водоемы способствуют усиленному образованию сине-зеленных водорослей, при разложении которых выделяется метан, аммиак и сероводород, что губительно сказывается на среде обитания водоемов;
- недостаточная моющая способность в диапазоне низких температур 50-55°;
- отсутствие антикоррозионных свойств.
Задачей изобретения является создание экологичного моющего средства, не содержащего фосфаты, обладающего высокой моющей способностью в диапазоне низких температур 50-55°С и антикоррозионными свойствами.
Поставленная задача достигается тем, что моющее средство содержит соду каустическую, соду кальцинированную, трилон Б, Plurafac LF-431, олеат моноэтаноламина и воду при следующем соотношении компонентов:
Сода каустическая
16-20
Сода кальцинированная
8-16
Трилон Б
1-3
Plurafac LF-431
0,2-0,4
Олеат моноэтаноламина
0,2-0,3
Вода
Остальное
Предлагаемое моющее средство получали путем введения в реактор компонентов в следующей последовательности: в реактор-смеситель заливали расчетное количество воды и загружали соду каустическую и соду кальцинированную по расчету. После полного растворения компонентов вводили трилон Б, затем после охлаждения смеси добавляли Plurafac LF-431 и олеат моноэтаноламина.
Моющее средство не содержит фосфаты, которые очень вредны для окружающей среды. Моющая способность средства в диапазоне низких температур достигается за счет введения других компонентов, таких как сода каустическая, трилон Б и Plurafac LF-431.
Антикоррозионная способность достигается за счет введения трилона Б и олеата моноэтаноламина.
Сода кальцинированная в комплексе с содой каустической значительно способствует увеличению моющей способности.
Трилон Б смягчает воду, что тоже способствует увеличению моющей способности и также является хорошим антикоррозионным компонентом.
Олеат моноэтаноламина, введенный даже в небольшом количестве, придает моющему средству антикоррозионные свойства.
ПАВ Plurafac LF-431 является поверхностно-активным веществом, имеющим концевую алкоксильную группу, устойчив в щелочной среде и хорошо работает даже при низких температурах мойки.
Для проведения испытаний в лабораторных условиях были приготовлены три композиции заявляемого средства (1, 2, 3) и композиция прототипа (4). Составы композиций приведены в таблице 1.
Таблица 1
Наименование компонентов
Содержание, мас.%
1
2
3
4
Сода каустическая
16
18
20
35
Сода кальцинированная
8
12
16
-
Тринатрий фосфат
-
-
-
9
Соль Грахамма
-
-
-
7
Бероль ЛФДжи 61
-
-
-
0,75
Трилон Б
1
2
3
-
Plurafac LF-431
0,2
0,3
0,4
-
Олеат моноэтаноламина
0,2
0,25
0,3
-
При проведении лабораторных испытаний определяли моющую способность (степень очистки) композиций и антикоррозионную способность.
Степень очистки определяли по формуле:
0
где Р - исходная масса образца, г;
1
Р - масса образца с загрязнением, г;
2
Р - масса образца после очистки, г.
Об антикоррозионной способности судили по внешнему виду очищенных пластин, которые не промывали водой после обезжиривания, складывали в пачку по 5 пластин и осматривали внешний вид через сутки. На пластинах не должно быть следов ржавчины.
Испытания проводили на оцинкованных пластинах размером 150×70 мм. Пластины очищали при температуре 55°C в составах, приведенных в таблице 1 в течение 3 секунд.
Результаты испытаний приведены в таблице 2.
Таблица 2
Составы
Моющая способность
Антикоррозионная способность
1
96
обладает
2
98
обладает
3
96
обладает
4
88
не обладает
Из таблицы 2 видно, что использование предлагаемого моющего средства обеспечивает высокую моющую способность и антикоррозионные свойства.
Литература
1. Патент RU 2289614 C1 «Техническое моющее средство».
2. Патент RU 2239651 C1 «Моющее средство для очистки металлической поверхности».
3. Патент RU 2227582 C1 «Состав для получения технического моющего средства для очистки металлической поверхности».